СПОСОБ ПОЛУЧЕНИЯ ОГНЕСТОЙКИХ ПОРИСТЫХ МАТЕРИАЛОВ НА ОСНОВЕ ПОЛИМОЧЕВИНЫ

1. Способ получения пористых материалов, включающий следующие стадии:
(a) взаимодействие по меньшей мере одного многофункционального изоцианата (a1) и по меньшей мере одного многофункционального ароматического амина (а2) в органическом растворителе, необязательно в присутствии воды как компонента (а3) и необязательно в присутствии по меньшей мере одного катализатора (а5); а затем
(b) удаление органического растворителя с получением органического пористого материала,
причем этап (а) осуществляют в присутствии по меньшей мере одного органического огнезащитного средства как компонента (а4), которое растворимо в растворителе.
2. Способ по п.1, причем огнезащитные средства компонента (а3) представляют собой соединения, содержащие фосфор и/или галоген, особенно бром.
3. Способ по п.1, причем компонент (а4) применяют в количествах от 0,1 до 25 масс.%, предпочтительно от 1 до 15 масс.%, в каждом случае относительно общей массы компонентов от (a1) до (а4), составляющей 100 масс.%.
4. Способ по п.1, причем компонент (а4) содержит по меньшей мере одно огнезащитное средство, которое выбирают из группы, состоящей из полибромированных соединений и органических соединений фосфора.
5. Способ по п.1, причем компонент (а4) включает в себя по меньшей мере одно производное органофосфорной кислоты.
6. Способ по п.1, причем компонент (а4) включает в себя по меньшей мере одно производное органофосфоновой кислоты.
7. Способ по п.1, причем компонент (а4) включает в себя по меньшей мере одно производное органофосфиновой кислоты.
8. Способ по п.1, причем компонент (а4) включает в себя по меньшей мере одно соединение, которое содержит функциональную группу, способную реагировать с изоцианатами, особенно по меньшей мере две такие реактивные функциональные группы.
9. Способ по п.1, причем по меньшей мере один многофункциональный изоцианат (a1) состоит по меньшей мере из одного многофункционального изоцианата, выбранного из группы, которую образуют дифенилметан-4,4′-диизоцианат, дифенилметан-2,4′-диизоцианат, дифенилметан-2,2′-диизоцианат и олигомерный дифенилметандиизоцианат.
10. Способ по п.1, причем компонент (a1) содержит олигомерный дифенилметандиизоцианат и имеет функциональность по меньшей мере 2,4.
11. Способ по п.1, причем компонент (а2) содержит олигомерный дифенилметандиизоцианат и имеет функциональность по меньшей мере 2,4.
12. Способ по п.1, причем по меньшей мере один многофункциональный ароматический амин включает в себя по меньшей мере один многофункциональный ароматический амин согласно общей формуле I,
1
2
1
5
1,
5,
1
3
5
1,
3,
5′
причем R и R могут быть одинаковы или различны, и их независимо друг от друга выбирают из группы, которую образуют водород и линейные или разветвленные алкиловые группы с 1-6 атомами углерода, и причем все заместители Q-Q и Q-Q одинаковы или различны, и их независимо друг от друга выбирают из группы, которую образуют водород, первичная аминогруппа и линейная или разветвленная алкиловая группа с 1-12 атомами углерода, причем алкиловая группа может нести другие функциональные группы, с тем условием, что соединение согласно общей формуле I включает в себя по меньшей мере две первичные аминогруппы, причем по меньшей мере одна из Q, Q и Q представляет собой первичную аминогруппу, и по меньшей мере одна из Q, Q и Q представляет собой первичную аминогруппу.
2
4,
2,
4,
13. Способ по п.12, причем Q, Q Q и Q выбирают так, что соединение согласно общей формуле I содержит по меньшей мере одну линейную или разветвленную алкиловую группу, которая может нести другие функциональные группы, с 1-12 атомами углерода в α-положении к по меньшей мере одной связанной с ароматическим ядром первичной аминогруппе.
14. Способ по п.1, причем компонент (а2) включает в себя по меньшей мере одно из следующих соединений: 4,4′-диаминодифенилметан, 2,4′-диаминодифенилметан, 2,2′-диаминодифенилметан и олигомерный диаминодифенилметан.
15. Способ по п.1, причем реакцию проводят в присутствии катализатора (а5).
16. Способ по одному из пп.1-15, причем удаление проводят путем перевода растворителя в газообразное состояние при температуре и давлении ниже критической температуры и критического давления растворителя.
17. Пористый материал, получаемый согласно пп.1-16, причем объемная масса среднего диаметра пор ксерогеля составляет самое большее 5 микрометров.
18. Применение пористого материала по п.17 для теплоизоляции.
19. Применение пористого материала по п.17 для теплоизоляции в строительстве.